СПОСОБ ПОЛУЧЕНИЯ ГРАНУЛИРОВАННОГО МЕТАЛЛИЧЕСКОГО ЖЕЛЕЗА

2
1. Способ получения гранулированного металлического железа, включающий дозированное смешение железорудного концентрата с углеродистым восстановителем в виде угля с компонентом, содержащим карбонат кальция, с кремнеземсодержащим компонентом, окускование материала шихты, подачу окускованного материала в печь с вращающимся подом, термообработку в восстановительной атмосфере с получением металлического железа и шлака, охлаждение и разделение продуктов, отличающийся тем, что на смешение подают в качестве углеродистого восстановителя каменный и/или бурый уголь, в качестве кремнеземсодержащего компонента - природный кремнеземсодержащий материал, содержащий не менее 95 вес.% SiO, окускованный материал предварительно термообрабатывают в сушильной камере при температуре 140-250°С, окончательную термообработку материала ведут в обжиговой печи при температуре 1150-1350°С, а на смешение подают шихту при следующем соотношении компонентов, вес.%:
каменный и/или бурый уголь
18-24
карбонат кальция
3,8-13,7
природный кремнеземсодержащий материал
1-7
железорудный концентрат
остальное
2
2. Способ по п.1, отличающийся тем, что используют природный кремнеземсодержащий материал, содержащий не менее 95 вес.% SiO, который содержит не менее 97% частиц фракции не более 0,2 мм.
3. Способ по п.2, отличающийся тем, что используют кварцевый песок.
4. Способ по п.1, отличающийся тем, что в качестве компонента, содержащего карбонат кальция, на смешение подают известняк или кальцит.
5. Способ по п.1, отличающийся тем, что окускованный материал предварительно термообрабатывают в сушильной камере при температуре 140-250°С воздухом, нагретым в рекуператоре отходящими газами печи с вращающимся подом.
6. Способ по п.1, отличающийся тем, что поддерживают влажность шихты, подаваемой на окускование, 8-10%.
7. Способ по п.1, отличающийся тем, что в шихту, подаваемую на окускование, дополнительно вводят цемент в количестве 1-7 вес.% от общего количества шихтового материала.
8. Способ по п.6, отличающийся тем, что окускование материала шихты проводят путем прессования на брикет-прессе при давлении 50-150 кН.
9. Способ по п.1, отличающийся тем, что в шихту, подаваемую на окускование, дополнительно вводят органическое связующее в количестве до 1 вес.% от общего количества шихтового материала.
10. Способ по п.9, отличающийся тем, что в качестве органического связующего используют водорастворимый полисахарид.
11. Способ по п.10, отличающийся тем, что в качестве водорастворимого полисахарида используют карбоксиметилцеллюлозу.